【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
酸化物分散強化ニッケル−クロム−鉄合金であって、
炭素          ０．０１〜０．７重量％、
ケイ素        ０．１〜３．０重量％、
マンガン      ０〜３．０重量％、
ニッケル      １５〜９０重量％、
クロム        ５〜４０重量％、
モリブデン    ０〜３．０重量％、
ニオブ        ０〜２．０重量％、
タンタル      ０〜２．０重量％、
チタン        ０〜２．０重量％、
ジルコニウム  ０〜２．０重量％、
コバルト      ０〜２．０重量％、
タングステン  ０〜４．０重量％、
ハフニウム    ０．０１〜４．５重量％、
アルミニウム  ０〜１５重量％、
窒素          ０．００１〜０．５重量％、
酸素          ０．００１〜０．７重量％、
残分          鉄および付随的な不純物
を含むことを特徴とし、ただし、ニオブ、チタン、タングステン、タンタル、およびジルコニウムから選択された、その炭化物が炭化クロムよりも安定である少なくとも１種の炭化物形成元素が存在し、ハフニウムの少なくとも一部が微細に分割された５０ミクロンから０．２５ミクロン、またはそれ未満の平均粒径を有する酸化物粒子として存在することを条件とする合金。
【請求項２】
請求項１に記載の酸化物分散強化ニッケル−クロム−鉄合金であって、
炭素          ０．０１〜０．５重量％、
ケイ素        ０．０１〜２．５重量％、
マンガン      ０〜２．５重量％、
ニッケル      １５〜５０重量％、
クロム        ２０〜４０重量％、
モリブデン    ０〜１．０重量％、
ニオブ        ０〜１．７重量％、
チタン        ０〜０．５重量％、
ジルコニウム  ０〜０．５重量％、
コバルト      ０〜２．０重量％、
タングステン  ０〜１．０重量％、
ハフニウム    ０．０１〜４．５重量％、
残分          鉄および付随的な不純物
を含むことを特徴とし、ただし、ニオブ、チタン、およびジルコニウムの少なくとも１種が存在することを条件とする合金。
【請求項３】
以下の組成、
炭素          ０．３〜０．７重量％、
ケイ素        ０．１〜２．５重量％、
マンガン      最大２．５重量％、
ニッケル      ３０〜４０重量％、
クロム        ２０〜３０重量％、
モリブデン    最大３．０重量％、
ニオブ        最大２．０重量％、
ハフニウム    ０．０１〜４．５重量％、
チタン        最大０．５重量％、
ジルコニウム  最大０．５重量％、
コバルト      最大２．０重量％、
タングステン  最大１．０重量％、
窒素          ０．００１〜０．５重量％、
酸素          ０．００１〜０．７重量％、
残分          鉄および付随的な不純物
の１つを有することを特徴とする請求項１に記載の合金。
【請求項４】
以下の組成、
炭素          ０．３〜０．７重量％、
ケイ素        ０．０１〜２．５重量％、
マンガン      最大２．５重量％、
ニッケル      ４０〜６０重量％、
クロム        ３０〜４０重量％、
モリブデン    最大３．０重量％、
ニオブ        最大２．０重量％、
ハフニウム    ０．０１〜４．５重量％、
チタン        最大１．０重量％、
ジルコニウム  最大１．０重量％、
コバルト      最大２．０重量％、
タングステン  最大１．０重量％、
アルミニウム  ０〜１５．０重量％、
窒素          ０．００１〜０．５重量％、
酸素          ０．００１〜０．７重量％、
残分          鉄および付随的な不純物、
または、
炭素          ０．３〜０．７重量％、
ケイ素        ０．０１〜２．５重量％、
マンガン      最大２．５重量％、
ニッケル      １９〜２２重量％、
クロム        ２４〜２７重量％、
モリブデン    最大３．０重量％、
ニオブ        最大２．０重量％、
ハフニウム    ０．０１〜４．５重量％、
コバルト      最大２．０重量％、
タングステン  最大１．０重量％、
アルミニウム  ０〜１５．０重量％、
窒素          ０．００１〜０．５重量％、
酸素          ０．００１〜０．７重量％、
残分          鉄および付随的な不純物
を有することを特徴とする請求項１に記載の合金。
【請求項５】
０．３から０．５重量％の炭素含量を有することを特徴とする請求項１から４のいずれか一項に記載の合金。
【請求項６】
０．０３から０．２重量％の炭素含量を有することを特徴とする請求項１または２に記載の合金。
【請求項７】
以下の組成、
炭素          ０．０３〜０．２重量％、
ケイ素        ０．１〜０．２５重量％、
マンガン      最大２．５重量％、
ニッケル      ３０〜４０重量％、
クロム        ２０〜３０重量％、
モリブデン    最大３．０重量％、
ニオブ        最大１．７重量％、
ハフニウム    ０．０１〜４．５重量％、
チタン        最大０．５重量％、
ジルコニウム  最大０．５重量％、
コバルト      最大２．０５重量％、
タングステン  最大１．０重量％、
アルミニウム  ０〜１５．０重量％、
窒素          ０．００１〜０．５重量％、
酸素          ０．００１〜０．７重量％、
残分          鉄および付随的な不純物、
または、
炭素          ０．０３〜０．２重量％、
ケイ素        ０．１〜２．５重量％、
マンガン      最大２．５重量％、
ニッケル      ４０〜５０重量％、
クロム        ３０〜４０重量％、
モリブデン    最大３．０重量％、
ニオブ        最大２．０重量％、
ハフニウム    ０．０１〜４．５重量％、
チタン        最大０．５重量％、
ジルコニウム  最大０．５重量％、
コバルト      最大２．０重量％、
タングステン  最大１．０重量％、
アルミニウム  ０〜１５．０重量％、
窒素          ０．００１〜０．５重量％、
酸素          ０．００１〜０．７重量％、
残分          鉄および付随的な不純物、
または、
炭素          ０．０３〜０．２重量％、
ケイ素        ０．１〜２．５重量％、
マンガン      最大２．５重量％、
ニッケル      ３０〜４５重量％、
クロム        １９〜２２重量％、
モリブデン    最大３．０重量％、
ニオブ        最大２．０重量％、
ハフニウム    ０．０１〜４．５重量％、
チタン        最大０．５重量％、
ジルコニウム  最大０．５重量％、
コバルト      最大２．０重量％、
タングステン  最大１．０重量％、
アルミニウム  ０〜１５．０重量％、
窒素          ０．００１〜０．５重量％、
酸素          ０．００１〜０．７重量％、
残分          鉄および付随的な不純物、
の一つを有することを特徴とする請求項１に記載の合金。
【請求項８】
前記合金中の炭素の量は０．３から０．６重量％であり、前記合金中のハフニウムの量は０．０１から３．０重量％であることを特徴とする請求項１に記載の合金。
【請求項９】
前記合金中のハフニウムの量は０．１から１．０重量％であることを特徴とする請求項８に記載の合金。
【請求項１０】
前記合金中のハフニウムの量は０．２から０．５重量％であることを特徴とする請求項９に記載の合金。
【請求項１１】
前記合金中のアルミニウムの量は０．１重量％から１０重量％であり、ハフニウムの量は０．０１重量％から４．５重量％であることを特徴とする請求項１、４および７から１０に記載の合金。
【請求項１２】
前記合金中のアルミニウムの量は０．１重量％から６重量％であり、ハフニウムの量は０．１重量％から１．０重量％であることを特徴とする請求項１１に記載の合金。
【請求項１３】
前記合金中のアルミニウムの量は０．１重量％から４．５重量％であり、ハフニウムの量は０．２重量％から０．５重量％であることを特徴とする請求項１１または１２に記載の合金。
【請求項１４】
以下の組成、
炭素          ０．４５重量％、
ケイ素        １．３重量％、
マンガン      ０．９重量％、
ニッケル      ３３．８重量％、
クロム        ２５．７重量％、
モリブデン    ０．０３重量％、
ニオブ        ０．８５重量％、
ハフニウム    ０．２５重量％、
チタン        ０．１重量％、
ジルコニウム  ０．０１重量％、
コバルト      ０．０４重量％、
タングステン  ０．０１重量％、
窒素          ０．１重量％、
鉄および付随的な不純物  残分、
または、
炭素          ０．０７重量％、
ケイ素        １．０重量％、
マンガン      ０．９８重量％、
ニッケル      ３２．５重量％、
クロム        ２５．８重量％、
モリブデン    ０．２０重量％、
ニオブ        ０．０４重量％、
ハフニウム    １．１重量％、
チタン        ０．１２重量％、
ジルコニウム  ０．０１重量％、
コバルト      ０．０４重量％、
タングステン  ０．０８重量％、
窒素          ０．１重量％、
鉄および付随的な不純物  残分、
または、
炭素          ０．３４重量％、
ケイ素        １．６８重量％、
マンガン      １．１０重量％、
ニッケル      ３２．０重量％、
クロム        ２１．３重量％、
モリブデン    ０．０１重量％、
ニオブ        ０．８０重量％、
ハフニウム    ０．２５重量％、
チタン        ０．１２重量％、
ジルコニウム  ０．０１重量％、
アルミニウム  ３．２８重量％、
コバルト      ０．０４重量％、
タングステン  ０．０１重量％、
鉄および付随的な不純物  残分、
または、
炭素          ０．４２重量％、
ケイ素        １．７９重量％、
マンガン      １．１７重量％、
ニッケル      ３３．２重量％、
クロム        ２３．３重量％、
モリブデン    ０．０２重量％、
ニオブ        ０．７７重量％、
ハフニウム    ０．２４重量％、
チタン        ０．１０重量％、
ジルコニウム  ０．０１重量％、
アルミニウム  １．６４重量％、
コバルト      ０．０４重量％、
タングステン  ０．０８重量％、
鉄および付随的な不純物  残分、
のいずれか一つを有することを特徴とする請求項１に記載の合金。
【請求項１５】
前記ハフニウムは、５ミクロンから０．２５ミクロン、またはそれ以下の平均粒径を有する微細に分割された酸化粒子の形で合金中に存在することを特徴とする前記請求項のいずれか一項に記載の合金。
【請求項１６】
ハフニウムの少なくとも一部が溶融物中で酸化物に変換されて、５０ミクロン未満の粒径を有する酸化ハフニウム粒子を形成するような条件下、鋳込む前に、微細に分割されたハフニウム粒子を合金の溶融物に０．０１から４．５重量％まで添加することを含むことを特徴とする酸化物分散強化ニッケル−クロム−鉄合金を製造する方法。
【請求項１７】
前記合金は請求項１から１４のいずれかに記載の合金であることを特徴とする請求項１６に記載の方法。
【請求項１８】
前記ハフニウム粒子は、溶融合金を鋳型に鋳込む直前に溶融物に添加することを特徴とする請求項１６または１７のいずれか一項に記載の方法。
【請求項１９】
前記ハフニウム粒子をとりべ内の溶融合金に添加することを特徴とする請求項１８に記載の方法。
【請求項２０】
前記ハフニウムは電解ハフニウムであることを特徴とする請求項１６から１９のいずれかに記載の方法。
【請求項２１】
溶融物中の酸素のレベルは、ニオブ、チタン、およびジルコニウムの１種または複数の添加によって変わることを特徴とする請求項１６から２０のいずれか一項に記載の方法。
【請求項２２】
前記チタンを、ハフニウムの添加後にＴｉＦｅの形で添加することを特徴とする請求項２１に記載の方法。
【請求項２３】
溶融温度は１５００℃から１７００℃の範囲内にあることを特徴とする請求項１６から２０のいずれかに記載の方法。
【請求項２４】
鋳込む前に、微細に分割されたハフニウム粒子とアルミニウムを合金の溶融物に順次添加する追加のステップを含むことを特徴とする請求項１６に記載の耐腐食性ニッケル−クロム−鉄合金を製造する方法。
【請求項２５】
前記アルニウムは、溶融合金を鋳型に鋳込む直前に溶融物に添加することを特徴とする請求項２４に記載の方法。
【請求項２６】
添加するハフニウムが５ｍｍ未満の粒径を有することを特徴とする請求項１６から２５のいずれか一項に記載の方法。
【請求項２７】
前記合金を、回転成型によって管に形成することを特徴とする請求項１６から２６のいずれか一項に記載の方法。
【請求項２８】
請求項１から１５のいずれか一項に記載の合金から形成されたことを特徴とする管。